(57)【特許請求の範囲】
【請求項１】
２．０μｍ以上の膜厚を有するフォトレジスト膜による厚膜レジストパターンの形成方法において、
感光性樹脂組成物がアルカリ可溶性樹脂とキノンジアジド基を含む感光剤とを含有し、
前記該アルカリ可溶性樹脂は、ノボラック樹脂と（ｉ）ポリアクリル酸エステル、（ii）ポリメタクリル酸エステル、（iii）ポリスチレン誘導体、および（iv）アクリル酸エステル、メタクリル酸エステルおよびスチレン誘導体から選ばれ、二種以上のモノマーユニットからなる共重合体、から選ばれる一種または二種以上の樹脂との混合物であり、
前記キノンジアジド基を含む感光剤は、テトラヒドロキシベンゾフェノンと１，２−ナフトキノンジアジドスルホン酸とのエステル化物からなり、かつエステル化率の異なる二種以上の当該エステル化物の混合物であることを特徴とする厚膜レジストパターン形成方法。
【請求項２】
キノンジアジド基を含む感光剤１００重量部に対し、蛍光物質を０．０００１〜１．０重量部含有することを特徴とする請求項１記載の厚膜レジストパターン形成方法。
【請求項３】
アルカリ可溶性樹脂とキノンジアジド基を含む感光剤とを含有する請求項１に記載の厚膜レジストパターン形成方法に用いる２．０μｍ以上の厚膜レジストパターン形成用感光性樹脂組成物において、
前記アルカリ可溶性樹脂は、ノボラック樹脂と（ｉ）ポリアクリル酸エステル、（ii）ポリメタクリル酸エステル、（iii）ポリスチレン誘導体、および（iv）アクリル酸エステル、メタクリル酸エステルおよびスチレン誘導体から選ばれ、二種以上のモノマーユニットからなる共重合体、から選ばれる一種または二種以上の樹脂との混合物であり、
前記キノンジアジド基を含む感光剤は、テトラヒドロキシベンゾフェノンと１，２−ナフトキノンジアジドスルホン酸とのエステル化物からなり、かつエステル化率の異なる二種以上の当該エステル化物の混合物であることを特徴とする厚膜レジストパターン形成用感光性樹脂組成物。
【請求項４】
キノンジアジド基を含む感光剤１００重量部に対し、蛍光物質を０．０００１〜１．０重量部含有することを特徴とする請求項３記載の厚膜レジストパターン形成用感光性樹脂組成物。
【発明の詳細な説明】
【０００１】
【発明の属する技術分野】
本発明は、半導体デバイス、磁気ヘッド、マイクロマシン等の製造に好適に用いられる厚膜レジストパターン形成方法およびそれに用いられる感光性樹脂組成物に関するもので、より詳細には、２．０μｍ以上の膜厚を有するフォトレジストにより厚膜レジストパターンを形成する際に、従来の感光性樹脂組成物に比べ高感度を維持することができるとともに、現像時間を短くすることができるので、基板の腐食防止にも好適な厚膜レジストパターンの形成方法およびそれに用いられる感光性樹脂組成物に関する。
【０００２】
【従来の技術】
ＬＳＩなどの半導体集積回路やサーマルヘッドなどの回路基板の製造等を初めとする幅広い分野において、微細素子の形成あるいは微細加工を行うために、従来からフォトリソグラフィー技術が用いられている。フォトリソグラフィー技術においては、レジストパターンを形成するためにポジ型またはネガ型の感光性樹脂組成物が用いられている。これら感光性樹脂組成物の内、ポジ型感光性樹脂組成物としては、アルカリ可溶性樹脂と感光剤としてのキノンジアジド化合物を含有する組成物が広く用いられている。この組成物は、例えば「ノボラック樹脂／キノンジアジド化合物」として、特公昭５４−２３５７０号公報（米国特第３，６６６，４７３号明細書）、特公昭５６−３０８５０号公報（米国特許４，１１５，１２８号明細書）、特開昭５５−７３０４５号公報、特開昭６１−２０５９３３号公報等多くの文献に種々の組成のものが記載されている。これらノボラック樹脂とキノンジアジド化合物を含む組成物は、これまでノボラック樹脂および感光剤の両面から研究開発が行われてきた。ノボラック樹脂の観点からは、新しい樹脂の開発は勿論であるが、従来知られた樹脂の物性などを改善することにより優れた特性を有する感光性樹脂組成物を得ることもなされている。例えば、特開昭６０−１４０２３５号公報、特開平１−１０５２４３号公報には、ノボラック樹脂にある特有の分子量分布をもたせることにより、また特開昭６０−９７３４７号公報、特開昭６０−１８９７３９号公報、特許第２５９０３４２号公報には、低分子量成分を分別除去したノボラック樹脂を用いることにより優れた特性を有する感光性樹脂組成物を提供する技術が開示されている。
【０００３】
一方、半導体素子や磁気ヘッド、マイクロマシン等の製造時に好適に用いられる厚膜レジストについても、ますます高感度で高解像性を有するものが望まれ、アスペクト比の大きなレジストパターンを形成する必要性も増加している。従来、高感度を維持するためにはフォトレジストの透過率を高くすることが必要と考えられており、そのために感光性樹脂組成物中の感光剤量を少なくすることが一方法として採られているが、この方法では、残膜率が低下するという問題があり、特に厚膜レジストパターンを形成する方法としては問題がある。
【０００４】
【発明が解決しようとする課題】
上記のような状況に鑑み、本発明は、感度、残膜率の低下を招くことなく、高解像力で、裾引きなどの無い良好なパターンを形成することのできる厚膜レジストパターン形成方法およびこれに用いる厚膜レジストパターン形成用感光性樹脂組成物を提供することを目的とするものである。
【０００５】
【課題を解決するための手段】
本発明者らは、鋭意研究、検討を行った結果、２．０μｍ以上の膜厚を有するフォトレジスト膜を用いて厚膜レジストパターンを形成する際に、フォトレジスト膜を形成する感光性樹脂組成物として、アルカリ可溶性樹脂およびキノンジアジド基を含む感光剤を含有し、該アルカリ可溶性樹脂がノボラック樹脂と（ｉ）ポリアクリル酸エステル、（ii）ポリメタクリル酸エステル、（iii）ポリスチレン誘導体、および（iv）アクリル酸エステル、メタクリル酸エステルおよびスチレン誘導体から選ばれ、二種以上のモノマーユニットからなる共重合体、から選ばれる一種または二種以上の樹脂との混合物からなるものである場合、上記目的が達成できることを見いだし、本発明に至ったものである。
【０００６】
すなわち、本発明は、２．０μｍ以上の膜厚を有するフォトレジスト膜による厚膜レジストパターンの形成方法において、感光性樹脂組成物がアルカリ可溶性樹脂とキノンジアジド基を含む感光剤とを含有し、前記該アルカリ可溶性樹脂は、ノボラック樹脂と（ｉ）ポリアクリル酸エステル、（ii）ポリメタクリル酸エステル、（iii）ポリスチレン誘導体、および（iv）アクリル酸エステル、メタクリル酸エステルおよびスチレン誘導体から選ばれ、二種以上のモノマーユニットからなる共重合体、から選ばれる一種または二種以上の樹脂との混合物であり、前記キノンジアジド基を含む感光剤は、テトラヒドロキシベンゾフェノンと１，２−ナフトキノンジアジドスルホン酸とのエステル化物からなり、かつエステル化率の異なる二種以上の当該エステル化物の混合物であることを特徴とする厚膜レジストパターン形成方法に関する。
【０００７】
また、本発明は、アルカリ可溶性樹脂とキノンジアジド基を含む感光剤とを含有する前記厚膜レジストパターン形成方法に用いる２．０μｍ以上の厚膜レジストパターン形成用感光性樹脂組成物において、前記アルカリ可溶性樹脂は、ノボラック樹脂と（ｉ）ポリアクリル酸エステル、（ii）ポリメタクリル酸エステル、（iii）ポリスチレン誘導体、および（iv）アクリル酸エステル、メタクリル酸エステルおよびスチレン誘導体から選ばれ、二種以上のモノマーユニットからなる共重合体、から選ばれる一種または二種以上の樹脂との混合物であり、前記キノンジアジド基を含む感光剤は、テトラヒドロキシベンゾフェノンと１，２−ナフトキノンジアジドスルホン酸とのエステル化物からなり、かつエステル化率の異なる二種以上の当該エステル化物の混合物であることを特徴とする厚膜レジストパターン形成用感光性樹脂組成物に関する。
【０００８】
以下、本発明をさらに詳細に説明する。
本発明の厚膜レジストパターン形成方法においては、フォトレジストの膜厚は２．０μｍ以上であり、また感光性樹脂組成物として、アルカリ可溶性樹脂およびキノンジアジド基を含む感光剤を含有し、かつ該アルカリ可溶性樹脂が、ノボラック樹脂と（ｉ）ポリアクリル酸エステル、（ii）ポリメタクリル酸エステル、（iii）ポリスチレン誘導体、および（iv）アクリル酸エステル、メタクリル酸エステルおよびスチレン誘導体から選ばれ、二種以上のモノマーユニットからなる共重合体、から選ばれる一種または二種以上の樹脂との混合物からなるものが用いられる。
【０００９】
本発明の厚膜レジストパターン形成用感光性樹脂組成物において用いられるノボラック樹脂は、従来公知のアルカリ可溶性樹脂とキノンジアジド基を含む感光剤とを含有する感光性樹脂組成物において用いられるノボラック樹脂であればよく、特に限定されるものではない。本発明において好ましく用いることができるノボラック樹脂は、種々のフェノール類の単独あるいはそれらの複数種の混合物をホルマリンなどのアルデヒド類で重縮合することによって得られる。
【００１０】
該ノボラック樹脂を構成するフェノール類としては、例えばフェノール、ｐ−クレゾール、ｍ−クレゾール、ｏ−クレゾール、２，３−ジメチルフェノール、２，４−ジメチルフェノール、２，５−ジメチルフェノール、２，６−ジメチルフェノール、３，４−ジメチルフェノール、３，５−ジメチルフェノール、２，３，４−トリメチルフェノール、２，３，５−トリメチルフェノール、３，４，５−トリメチルフェノール、２，４，５−トリメチルフェノール、メチレンビスフェノール、メチレンビスｐ−クレゾール、レゾルシン、カテコール、２−メチルレゾルシン、４−メチルレゾルジン、ｏ−クロロフェノール、ｍ−クロロフェノール、ｐ−クロロフェノール、２，３−ジクロロフェノール、ｍ−メトキシフェノール、ｐ−メトキシフェノール、ｐ−ブトキシフェノール、ｏ−エチルフェノール、ｍ−エチルフェノール、ｐ−エチルフェノール、２，３−ジエチルフェノール、２，５−ジエチルフェノール、ｐ−イソプロピルフェノール、α−ナフトール、β−ナフトールなどが挙げられ、これらは単独でまたは複数の混合物として用いることができる。
【００１１】
また、アルデヒド類としては、ホルマリンの他、パラホルムアルデヒデド、アセトアルデヒド、ベンズアルデヒド、ヒドロキシベンズアルデヒド、クロロアセトアルデヒドなどが挙げられ、これらは単独でまたは複数の混合物として用いることができる。
そして、本発明の感光性樹脂組成物において用いられるノボラック樹脂の重量平均分子量は、ポリスチレン換算で２，０００〜５０，０００が好ましく、より好ましくは、ポリスチレン換算で３，０００〜４０，０００である。
【００１２】
一方、本発明の厚膜レジストパターン形成用感光性樹脂組成物でノボラック樹脂と共に用いられるポリアクリル酸エステル（ｉ）、ポリメタクリル酸エステル（ii）、ポリスチレン誘導体（iii）、アクリル酸エステル、メタクリル酸エステルおよびスチレン誘導体から選ばれ、二種以上のモノマーユニットからなる共重合体（iv）を構成する単量体としては、下記例示のアクリル酸エステル、メタクリル酸エステル、スチレン誘導体が好ましいものとして挙げられる。
【００１３】
アクリル酸エステル：
メチルアクリレート、エチルアクリレート、ｎ−プロピルアクリレート、ｎ−ブチルアクリレート、ｎ−ヘキシルアクリレート、イソプロピルアクリレート、イソブチルアクリレート、ｔ−ブチルアクリレート、シクロヘキシルアクリレート、ベンジルアクリレート、２−クロルエチルアクリレート、メチル−α−クロルアクリレート、フェニル−α−ブロモアクリレートなど
【００１４】
メタクリル酸エステル：
メチルメタクリレート、エチルメタクリレート、ｎ−プロピルメタクリレート、ｎ−ブチルメタクリレート、ｎ−ヘキシルメタクリレート、イソプロピルメタクリレート、イソブチルメタクリレート、ｔ−ブチルメタクリレート、シクロヘキシルメタクリレート、ベンジルメタクリレート、フェニルメタクリレート、１−フェニルエチルメタクリレート、２−フェニルエチルメタクリレート、フルフリルメタクリレート、ジフェニルメチルメタクリレート、ペンタクロルフェニルメタクリレート、ナフチルメタクリレート、イソボロニルメタクリレート、ベンジルメタクリレートなど
【００１５】
スチレン誘導体：
４−フルオロスチレン、２，５−ジフルオロスチレン、２，４−ジフルオロスチレン、ｐ−イソプロピルスチレン、スチレン、ｏ−クロルスチレン、４−アセチルスチレン、４−ベンゾイルスチレン、４−ブロモスチレン、４−ブトキシカルボニルスチレン、４−ブトキシメチルスチレン、４−ブチルスチレン、４−エチルスチレン、４−ヘキシルスチレン、４−メトキシスチレン、４−メチルスチレン、２，４−ジメチルスチレン、２，５−ジメチルスチレン、２，４，５−トリメチルスチレン、４−フェニルスチレン、４−プロポキシスチレンなど
【００１６】
また上記各重合体或いは共重合体には、必要に応じ共重合成分として更に有機酸単量体を用いることができる。有機酸単量体として好ましいものを例示すると以下のものが挙げられる。
有機酸単量体：
アクリル酸、メタクリル酸、イタコン酸、無水マレイン酸、２−アクリロイルハイドロジェンフタレート、２−アクリロイルオキシプロピルハイドロジェンフタレートなど
【００１７】
共重合成分として有機酸単量体を用いる場合、共重合体中のアクリル酸エステル、メタクリル酸エステルおよびスチレン誘導体部が感光性樹脂組成物に対しアルカリ溶解抑止効果を示すのに対し、有機酸単量体部はアルカリ可溶性向上効果を示す。したがって、この有機酸単量体の量により感光性樹脂組成物の露光域における現像液への溶解抑止効果と溶解性向上のバランスを適宜図ることができる。
【００１８】
また、これらポリアクリル酸エステル、ポリメタクリル酸エステル、ポリスチレン誘導体あるいはアクリル酸エステル、メタクリル酸エステルおよびスチレン誘導体から選ばれ、二種以上のモノマーユニットからなる共重合体の重量平均分子量は、ポリスチレン換算で２，０００〜８０，０００が好ましく、より好ましくは５，０００〜４０，０００である。これらポリアクリル酸エステル、ポリメタクリル酸エステル、ポリスチレン誘導体、アクリル酸エステル、メタクリル酸エステルおよびスチレン誘導体から選ばれ、二種以上のモノマーユニットからなる共重合体の感光性樹脂組成物中における含有量は、ノボラック樹脂１００重量部に対し０．１〜１０．０重量部が好ましく、より好ましくは０．５〜５．０重量部である。
【００１９】
本発明の厚膜レジストパターン形成用感光性樹脂組成物において用いられるキノンジアジド基を含む感光剤としては、従来公知のキノンジアシド基を含む感光剤の何れのものをも用いることができるが、ナフトキノンジアジドスルホン酸クロリドやベンゾキノンジアジドスルホン酸クロリドのようなキノンジアジドスルホン酸ハライドとこの酸ハライドと縮合反応可能な官能基を有する低分子化合物または高分子化合物とを反応させることによって得られるものが好ましい。ここで酸ハライドと縮合可能な官能基としては水酸基、アミノ基等が挙げられ、特に水酸基が好適である。水酸基を含む低分子化合物としては、たとえばハイドロキノン、レゾルシン、２，４−ジヒドロキシベンゾフェノン、２，３，４−トリヒドロキシベンゾフェノン、２，４，６−トリヒドロキシベンゾフェノン、２，４，４’−トリヒドロキシべンゾフェノン、２，３，４，４’−テトラヒドロキシベンゾフェノン、２，２’，４，４’−テトラヒドロキシベンゾフェノン、２，２’，３，４，６’−ペンタヒドロキシベンゾフェノン等があげられ、水酸基を含む高分子化合物としては、ノボラック樹脂、ポリヒドロキシスチレン等があげられる。
【００２０】
本発明においては、上記例示した感光剤の中では、テトラヒドロキシベンゾフェノンと１，２−ナフトキノンジアジドスルホン酸とのエステル化物が好ましいものとして挙げられ、特に平均エステル化率の異なる二種以上の、テトラヒドロキシベンゾフェノンと１，２−ナフトキノンジアジドスルホン酸とのエステル化物の混合物が好ましいものである。
【００２１】
これらキノンジアジド基を含む感光剤の含有量は、本発明においては、感光性樹脂組成物中の樹脂成分１００重量部に対し、好ましくは１０〜３０重量部、より好ましくは、１５〜２５重量部である。１０重量部未満の場合は、残膜率が低下する傾向が見られたり、現像時間依存性等のプロセスマージンが極端に悪化することがある。また３０重量部を超えた場合は、低感度に過ぎる上、感光剤の析出が起こるため実用上問題となる。
【００２２】
本発明においては、感光性樹脂組成物に更に下記一般式（Ｉ）で表されるフェノール性水酸基を有する低分子化合物を含有させることが好ましい。
【００２３】
【化１】
0004213366.tif 000002
【００２４】
（式中、Ｒ1、Ｒ2、Ｒ3、Ｒ4、Ｒ5、Ｒ6およびＲ7は、各々独立して、Ｈ、Ｃ1〜Ｃ4のアルキル基、Ｃ1〜Ｃ4のアルコキシ基、シクロヘキシル基、または式：
【００２５】
【化２】
0004213366.tif 000003
【００２６】
で表される基を表し、Ｒ8はＨ、Ｃ1〜Ｃ4のアルキル基、Ｃ1〜Ｃ4のアルコキシ基またはシクロヘキシル基を表し、ｍおよびｎは、各々、０、１または２であり、ａ、ｂ、ｃ、ｄ、ｅ、ｆ、ｇおよびｈは、ａ＋ｂ≦５、ｃ＋ｄ≦５、ｅ＋ｆ≦５、ｇ＋ｈ≦５を満たす０または１〜５の整数であり、ｉは０、１または２である。）
【００２７】
上記一般式（Ｉ）で表されるフェノール性水酸基を有する低分子化合物は、本発明の感光性樹脂組成物では通常溶解促進剤として溶解速度を調整するために、または、感光性樹脂組成物の感度の向上あるいは感度の調整のために好適に使用することができる。
【００２８】
上記一般式（Ｉ）で表されるフェノール性水酸基を有する低分子化合物としては、ｏ−クレゾール、ｍ−クレゾール、ｐ−クレゾール、２，４−キシレノール、２，５−キシレノール、２，６−キシレノール、ビスフェノールＡ、Ｂ、Ｃ、Ｅ、ＦおよびＧ、４，４’，４’’−メチリジントリスフェノール、２，６−ビス［（２−ヒドロキシ−５−メチルフェニル）メチル］−４−メチルフェノール、４，４’−［１−［４−［１−（４−ヒドロキシフェニル）−１−メチルエチル］フェニル］エチリデン］ビスフェノール、４，４’，４’’−エチリジントリスフェノール、４−［ビス（４−ヒドロキシフェニル）メチル］−２−エトキシフェノール、４，４’−［（２−ヒドロキシフェニル）メチレン］ビス［２，３−ジメチルフェノール］、４，４’−［（３−ヒドロキシフェニル）メチレン］ビス［２，６−ジメチルフェノール］、４，４’−［（４−ヒドロキシフェニル）メチレン］ビス［２，６−ジメチルフェノール］、２，２’−［（２−ヒドロキシフェニル）メチレン］ビス［３，５−ジメチルフェノール］、２，２’−［（４−ヒドロキシフェニル）メチレン］ビス［３，５−ジメチルフェノール］、４，４’−［（３，４−ジヒドロキシフェニル）メチレン］ビス［２，３，６−トリメチルフェノール］、４−［ビス（３−シクロヘキシル−４−ヒドロキシ−６−メチルフェニル）メチル］−１，２−ベンゼンジオール、４，６−ビス［（３，５−ジメチル−４−ヒドロキシフェニル）メチル］−１，２，３−ベンゼントリオール、４，４’−［（２−ヒドロキシフェニル）メチレン］ビス［３−メチルフェノール］、４，４’，４’’−（３−メチル−１−プロパニル−３−イリジン）トリスフェノール、４，４’，４’’，４’’’−（１，４−フェニレンジメチリジン）テトラキスフェノール、２，４，６−トリス「（３，５−ジメチル−４−ヒドロキシフェニル）メチル］−１，３−ベンゼンジオール、２，４，６−トリス「（３，５−ジメチル−２−ヒドロキシフェニル）メチル］−１，３−ベンゼンジオール、４，４’−［１−［４−［１−［４−ヒドロキシ−３，５−ビス［（ヒドロキシ−３−メチルフェニル）メチル］フェニル］−１−メチルエチル］フェニル］エチリデン］ビス［２，６−ビス（ヒドロキシ−３−メチルフェニル）メチル］フェノールなどを挙げることができる。これらのフェノール性水酸基を有する低分子化合物は、ノボラック樹脂１００重量部に対して、通常１〜２０重量部、好ましくは３〜１５重量部の量で用いられる。
【００２９】
また、本発明の感光性樹脂組成物には、蛍光物質を添加含有させることができる。本発明の感光性樹脂組成物で用いることのできる蛍光物質としては、ナフタレンおよび１−ヒドロキシナフタレン、１−メチルナフタレン、２，３−ジメチルナフタレン、１−アミノナフタレン、２−フルオロナフタレン、２−クロロナフタレン、１，７−ジフェニルナフタレンなどのナフタレン誘導体、アントラセンおよび９−メチルアントラセン、９，１０−ジメチルアントラセン、９−シアノアントラセン、１−アミノアントラセン、９−フェニルアントラセン、９，１０−ジフェニルアントラセン、９，１０−ジクロロアントラセン、９，１０−ジナフチルアントラセン、９−ビニルアントラセン、９−（ｐ−ビニルフェニル）−１０−フェニルアントラセンなどのアントラセン誘導体、フェナントレンおよび３，４’−ベンゾフェナントレン、２−フェニルフェナントレンなどのフェナントレン誘導体、ピレンおよび１，３，６，８−テトラフェニルピレン、ビピレニル、ｏ−フェニレンピレンなどのピレン誘導体、ペリレンおよびベンゾペリレンなどのペリレン誘導体、フルオレンおよび１−メチルフルオレン、１，２−ベンゾフルオレンなどのフルオレン誘導体、カルバゾールおよびＮ−メチルカルバゾール、Ｎ−メチルベンズカルバゾール、Ｎ−フェニルカルバゾール、Ｎ−ビニルカルバゾールなどのカルバゾール誘導体、ビフェニルおよび４−メチルフェニルビフェニル、３，３’−ジメチルビフェニル、４−メトキシビフェニル、４，４’−ジメトキシビフェニル、４，４’−ジヒドロキシビフェニル、４−ベンジルビフェニル、４−ビニルビフェニル、オクタメチルビフェニルなどのビフェニル誘導体、ｐ−テルフェニルおよび４−メチルテルフェニル、２−メチル−ｐ−テルフェニル、３，３’’−ジメチルテルフェニル、４−（３，３−ジメチルブトキシ）−ｐ−テルフェニル、２，２’−メチレン−ｐ−テルフェニルなどのｐ−テルフェニル誘導体、ｐ−クアテルフェニルおよび３，３’’’−ジメチル−ｐ−クアテルフェニル、テトラメチル−ｐ−クアテルフェニル、４−（３−エチルブトキシ）−ｐ−クアテルフェニルなどのｐ−クアテルフェニル誘導体、インドールおよび２−フェニルインドール、１−メチル−２−フェニルインドール、１−Ｎ−ブチル−２−ビフェニルインドール、１，２−ジフェニルインドール、１−ビフェニル−２−インドールなどのインドール誘導体、アクリジンおよびその誘導体、ナフタセンおよびその誘導体、ルブレンおよびその誘導体、クリセンおよびその誘導体などが挙げられる。これらは、使用する感光剤の吸収波長域を考慮して選択することが好ましく、また、これらは単独で用いてもよいし、２種以上を組み合わせて用いてもよい。添加量は、感光性物質１００重量部に対して０．０００１〜１．０重量部、好ましくは、０．０００５〜０．５重量部がよい。蛍光剤の添加により感度の向上を図ることができる。
【００３０】
本発明のアルカリ可溶性樹脂、感光剤および上記一般式（Ｉ）で表わされる溶解促進剤を溶解させる溶剤としては、エチレングリコールモノメチルエーテル、エチレングリコールモノエチルエーテル等のエチレングリコールモノアルキルエーテル類、エチレングリコールモノメチルエーテルアセテート、エチレングリコールモノエチルエーテルアセテー卜等のエチレングリコールモノアルキルエーテルアセテート類、プロピレングリコールモノメチルエーテル、プロピレングリコールモノエチルエーテル等のプロピレングリコールモノアルキルエーテル類、プロピレングリコールモノメチルエーテルアセテート、プロピレングリコールモノエチルエーテルアセテート等のプロピレングリコールモノアルキルエーテルアセテート類、乳酸メチル、乳酸エチル等の乳酸エステル類、トルエン、キシレン等の芳香族炭化水素類、メチルエチルケトン、２−ヘプタノン、シクロヘキサノン等のケトン類、Ｎ，Ｎ−ジメチルアセトアミド、Ｎ−メチルピロリドン等のアミド類、γ−ブチロラクトン等のラクトン類等をあげることができる。これらの溶剤は、単独でまたは２種以上を混合して使用することができる。本発明の感光性樹脂組成物は、溶剤に溶解された溶液として基板等に塗布される。
【００３１】
本発明の感光性樹脂組成物には、必要に応じ染料、接着助剤および界面活性剤等を配合することができる。染料の例としては、メチルバイオレット、クリスタルバイオレット、マラカイトグリーン等が、接着助剤の例としては、アルキルイミダゾリン、酪酸、アルキル酸、ポリヒドロキシスチレン、ポリビニルメチルエーテル、ｔ−ブチルノボラック、エポキシシラン、エポキシポリマー、シラン等が、界面活性剤の例としては、非イオン系界面活性剤、例えばポリグリコール類とその誘導体、すなわちポリプロピレングリコールまたはポリオキシエチレンラウリルエーテル、フッ素含有界面活性剤、例えばフロラード（商品名、住友スリーエム社製）、メガファック（商品名、大日本インキ化学工業社製）、スルフロン（商品名、旭硝子社製）、または有機シロキサン界面活性剤、例えばＫＰ３４１（商品名、信越化学工業社製）が挙げられる。
【００３２】
本発明における厚膜レジストパターンの形成方法は、感光性樹脂組成物として、アルカリ可溶性樹脂とキノンジアジド基を含む感光剤とを含有し、かつ該アルカリ可溶性樹脂がノボラック樹脂と（ｉ）ポリアクリル酸エステル、（ii）ポリメタクリル酸エステル、（iii）ポリスチレン誘導体、および（iv）アクリル酸エステル、メタクリル酸エステルおよびスチレン誘導体から選ばれ、二種以上のモノマーユニットからなる共重合体、から選ばれる一種または二種以上の樹脂との混合物であるものを用いることを除き、従来知られた任意の厚膜レジストパターン形成方法と同様の方法であってよい。
【００３３】
すなわち、まず、アルカリ可溶性樹脂、キノンジアジド基を含む感光剤、および必要に応じ用いられる他の添加剤を溶剤に溶解し、必要であれば不溶解物或いは夾雑物を除去するため、フィルタろ過して製造された感光性樹脂組成物を、スピンコート、ロールコート、ディップコート、スプレーコートなど従来知られた適宜の方法により基板等に塗布し、２．０μｍ以上の膜厚を有するフォトレジスト膜を形成する。フォトレジスト膜の形成の際には、感光性樹脂組成物を塗布した後必要に応じプレベークが行なわれる。このフォトレジスト膜は、通常フォトマスクを用いパターン露光された後現像されて、厚膜レジストパターンとされる。フォトレジスト膜の露光は、例えば水銀ランプ、メタルハライドランプ、キセノンランプ、水銀キセノンランプ、ＫｒＦエキシマレーザー、ＡｒＦエキシマレーザー、ＫｒＣｌエキシマレーザー、Ｘｅエキシマレーザー、ＸｅＣｌエキシマレーザーなどを用い、可視光、紫外光、遠紫外光による露光を行うことが一般的である。露光光源或いは露光に用いられる光の波長範囲は、用いられる感光性樹脂組成物の感光波長領域に応じて選択される。露光は必要であれば、Ｘ−線或いは電子線によって行なうこともできる。
【００３４】
露光後、必要であれば露光後ベーク（ＰＥＢ）が行なわれ、現像が行なわれた後、必要に応じポストベークされて、厚膜レジストパターンが形成される。本発明において、フォトレジスト膜を現像するために用いられる現像液は、従来アルカリ可溶性樹脂とキノンジアジド基を含む感光剤を含有する感光性樹脂組成物の現像のために用いられている任意の現像液を用いることができる。このような現像液としては、水酸化テトラメチルアンモニウム（ＴＭＡＨ）のような有機第四級アンモニウム塩、有機アミン、水酸化ナトリウムなどの金属水酸化物の水溶液が代表的なものとして挙げられる。これらアルカリ現像液の濃度、現像時間、現像温度は従来知られた範囲で選択をすればよい。例えば、アルカリ可溶性ノボラック樹脂と１，２−ナフトキノンジアジドスルホン酸エステルを含有する感光性樹脂組成物をＴＭＡＨ水溶液を用いて現像する場合、現像剤濃度は通常１〜５重量％、好ましくは２〜３重量％であり、現像時間は通常５〜３００秒、好ましくは１０〜１２０秒であり、現像温度は通常１５〜３０℃、好ましくは２０〜２５℃である。
【００３５】
以下、本発明を実施例によりさらに具体的に説明するが、本発明の態様はこれらの実施例に限定されるものではない。
【００３６】
実施例１
重量平均分子量がポリスチレン換算で８，０００のノボラック樹脂１００重量部に対し、ポリ（メチルメタクリレート−ｃｏ−ｎ−ブチルメタクリレート）を２重量部、感光剤として、平均エステル化率が８７．５％の２，３，４，４’−テトラヒドロキシベンゾフェノンと１，２−ナフトキノンジアジド−５−スルフォニルクロライドとのエステル化物と、平均エステル化率が７５．０％の２，３，４，４’−テトラヒドロキシベンゾフェノンと１，２−ナフトキノンジアジド−５−スルフォニルクロライドとのエステル化物の混合物（混合比５０：５０）２１重量部、４，４’−［１−［４−［１−（４−ヒドロキシフェニル）−１−メチルエチル］フェニル］エチリデン］ビスフェノール５重量部をプロピレングリコールモノメチルエーテルアセテートに溶解し、更にフッ素系界面活性剤、メガファック（大日本インキ化学工業社製）を全固形分に対し３００ｐｐｍ添加して攪拌した後、０．２μｍのフィルターでろ過して、本発明の感光性樹脂組成物を調製した。この組成物を４インチシリコンウエハーおよび４インチガラスウエハー上にスピンコートし、１００℃、９０秒間ホットプレートにてべーク後、２．０μｍ、２．４μｍ、４．０μｍおよび８．０μｍの各膜厚を有するフォトレジスト膜を得た。これらフォトレジスト膜をニコン社製ステッパー（ＦＸ−６０４Ｆ、ｇ＋ｈ混合、ＮＡ＝０．１）にて露光し、２．４５重量％ＴＭＡＨ水溶液で２３℃、１０、３０、６０秒間それぞれ現像した。その後、現像後のレジストパターンを走査型電子顕微鏡（ＳＥＭ）により、５μｍのライン・アンド・スペースが１：１に解像されている露光エネルギー量（Ｅｔｈ）を感度として観察を行い、表１の結果を得た。また、このときの残膜率は９５〜１００％でＳＥＭ観察の結果、パターン形状はいずれも矩形で良好なものであった。
【００３７】
実施例２
蛍光物質であるアントラセンを２．１×１０-5重量部（感光剤に対して０．００５重量部）加えること以外は実施例１と同様に行なったところ、表１の結果が得られ、またこのときの残膜率は９５〜１００％でパターン形状はいずれも矩形で良好なものであった。
【００３８】
比較例１
ポリ（メチルメタクリレート−ｃｏ−ｎ−ブチルメタクリレート）を使用しないことと、残膜率を保つために感光剤量を２５重量部にすること以外は、実施例１と同様に行い、表１の結果が得られ、またこのときの残膜率は９３〜１００％でパターン形状はいずれも矩形で良好なものであった。
【００３９】
【表１】
0004213366.tif 000004
【００４０】
なお、表１の結果を、横軸を膜厚（μｍ）とし、縦軸を感度（ｍＪ／ｃｍ2）として現像時間毎のグラフとして表すと、図１〜３のとおりである。
【００４１】
表１および図１〜３より、従来の感光性樹脂組成物ではフォトレジスト膜の膜厚が厚くなるにしたがって、感度が大きく低下する。これに対し、本発明の感光性樹脂組成物を用いる厚膜レジストパターン形成法によると、フォトレジスト膜の膜厚の如何に拘わらず感度は従来のものに比べ高感度であるうえ、膜厚の増加に対する感度低下の抑制効果も、膜厚が厚くなれば厚くなるほど大きくなることが分かる。
【００４２】
【発明の効果】
以上述べたように、本発明により、半導体デバイス、磁気ヘッド、マイクロマシン等の製造の際に好適に用いられる厚膜レジストパターンを、従来の感光性樹脂組成物を用いた場合に比べ高感度で、かつ残膜率の低下なく、高解像度で形成することができる。また本発明の方法で得られた厚膜レジストパターンは、裾引きなどがなく良好な形状を有する。
【図面の簡単な説明】
【図１】１０秒間現像した時の実施例および比較例における膜厚に対する感度の関係を示す図。
【図２】３０秒間現像した時の実施例および比較例における膜厚に対する感度の関係を示す図。
【図３】６０秒間現像した時の実施例および比較例における膜厚に対する感度の関係を示す図。
【図１】
0004213366.tif 000005
【図２】
0004213366.tif 000006
【図３】
0004213366.tif 000007